不純物金属イオンを含有する飽和塩水をキレート型イオン交換繊維と接触させることを特徴とする金属イオンの除去方法。キレート型イオン交換繊維として、ナイロン繊維の表面にグラフト重合法でイミノジ酢酸基を結合させたキレート型イオン交換繊維を使用する請求項1に記載の除去方法。本発明は、上記実情に鑑みなされたものであり、その目的は、装置の小型化が容易である飽和塩水中の金属イオンの除去方法を提供することにある。すなわち、本発明の要旨は、不純物金属イオンを含有する飽和塩水をキレート型イオン交換繊維と接触させることを特徴とする金属イオンの除去方法に存する。キレート型イオン交換繊維は、交換基が表面に露出していることから、キレート樹脂よりも反応速度の面で有利であり、従って、従来キレート樹脂塔に充填されているキレート樹脂の代わりにキレート型イオン交換繊維を充填することによって微量金属イオンの除去を行う際、キレート型イオン交換繊維の充填量を減少することができ、処理量の向上及び処理装置の小型化を図ることができる。以下、本発明を詳細に説明する。先ず、本発明が対象とする飽和塩水について説明する。本発明に係る金属イオンの除去方法は、例えば、前述の特開2007-262443号公報に記載された塩化ナトリウムの電解方法におけるブラインの調整工程で使用することが出来る。ブラインの調整工程は一般的には、原塩天日塩または岩塩を溶解した粗ブラインに水酸化ナトリウムと炭酸ナトリウムを加えてアルカリ性とすることによって、カルシウム、マグネシウム等の硬度不純物を殆ど結晶化させた後、生成した結晶を含むスラリーを連続精製槽強制型沈降槽に送って結晶を殆ど沈降分離し、オーバーフロー液をサンドフィルターや精密濾過器などの濾過器で処理して懸濁物を完全に除去し、最後に濾液をキレート樹脂処理工程で処理してイオン状のカルシウム等を除去する方法で行われている。本発明に係る金属イオンの除去方法は上記のキレート樹脂処理工程の替わりに使用することが出来る。次に、本発明で使用するキレート型イオン交換繊維について説明する。キレート型イオン交換繊維は、樹脂繊維やこれを加工した不織布などの表面にキレート基を結合して得られる。上記の樹脂繊維としては、例えば、ポリオレフィンポリエチレン、ポリプロピレン等、ナイロン、ポリテトラフルオロエチレン等が挙げられる。勿論、共重合体であってもよい。キレート基としては、例えば、イミノジ酢酸基、N-メチル-グルカミン基などが挙げられる。樹脂繊維の表面にキレート基を結合させる方法は、一般的には、放射線グラフト重合技術を応用した方法が採用されるグラフト重合のおいしいレシピ斎藤恭一、須郷高信共著、丸善株式会社2008年2月15日発行。すなわち、樹脂繊維の表面に重合性単量体を放射線グラフト重合法により導入した後、得られたグラフト重合体の側鎖にキレート形成基を導入する。樹脂繊維の表面に放射線グラフト重合法により導入する重合性単量体官能基を有する重合性単量体としては、特にエポキシ基を有する重合性単量体が好適に使用される。エポキシ基を有する重合性単量体の具体例としては、グリシジルメタクリレートやグリシジルアクリレートが挙げられる。また、目的とする吸着材料の用途や機能に応じ、親水性基を有する重合性単量体、例えば、ヒドロキシエチルメタクリレート、ビニルピロリドン、ジメチルアクリルアミド、エチレングリコールジメタクリレート等を混合して使用することも出来る。放射線グラフト重合法は公知の方法に従って行うことが出来る。電離性放射線としては、紫外線、電子線、X線、α線、β線、γ線などを使用することが出来る。また、放射線の照射方法としては、1基材と重合性単量体とを共存下に放射線を照射する同時照射法と、2予め基材のみに放射線を照射した後に基材と重合性単量体とを接触させる前照射法の何れも可能である。前照射法は、グラフト重合以外の副反応が生じ難いため好適に使用される。照射条件は、吸着材料の物理的化学的性能の観点から適宜選択される。樹脂繊維の表面に放射線グラフト重合法により導入する重合性単量体の割合グラフト率は、任意に選択することが出来る。グラフト率は、通常30~200、好ましくは60~100である。グラフト重合体の側鎖官能基に導入するキレート形成基としては、前述の通り、イミノジ酢酸基、N-メチルグルカミン基などが挙げられる。次に、本発明に係る金属イオンの除去方法の具体例について説明する。一般に、キレート型イオン交換繊維は温水ジャケット付き塔カラムに充填して使用される。カラム1mL当りの充填量は、乾燥したキレート型イオン交換繊維として、通常0.2~0.5g、好ましくは0.3~0.4gである。キレート型イオン交換繊維充填塔に金属イオン含有飽和塩水を通液する際の空塔速度SVは通常10~200hr-1であり、通液温度は通常50~85°Cである。50°C未満の場合は塩水濃度が十分とは言えず、85°Cを超える場合は、キレート型イオン交換繊維の耐熱性に問題を生じることがある。以下、本発明を実施例により更に詳細に説明するが、本発明は、その要旨を超えない限り、以下の実施例に限定されるものではない。製造例1:窒素雰囲気下、市販のナイロンNy繊維の表面に200kGyの電子線を照射した後、グリシジルメタクリレート10重量メタノール溶液に40°Cで10分浸漬し、Ny繊維にグラフト鎖を付与した。以下の式1により定義されるグラフト率は78であった。[数1]グラフト率=100×/式次いで、上記のグラフト重合繊維を0.4Mイミノジ酢酸溶液ジオキサン:水=4:6に80°Cで12時間浸漬した。得られたキレート繊維には1キログラム当り1.2モルのイミノジ酢酸基が導入された。実施例1:Ca26.5mg/L及びSr23.7mg/Lを不純物として含んだ飽和食塩水を作成した。ジャケット式ガラスカラム内径20mmφ、高さ500mmHに製造例1で得たキレート型イオン交換繊維を高さ200mmHにカラム1mL当り0.34g充填し、このカラムに予め60°Cに加温した上記原液をSV100hr-1で通液した。カラム出口の金属イオンをプラズマ発光分光分析装置で分析したところ、充填体積当り500倍量まで、Sr2濃度が50μg/L以下であった。比較例1:ジャケット式ガラスカラム内径20mmφ、高さ500mmHにイミノジ酢酸型のキレート樹脂として三菱化学製ダイヤイオンCR11を高さ250mmHにカラム1mL当り0.74g充填して使用した以外は、実施例1と同様の操作を行った。カラム出口の金属イオンをプラズマ発光分光分析装置で分析したところ、通液直後からSr2濃度が50μg/L以上であった。実施例2:Ba21mg/Lを不純物として含んだ飽和食塩水を作成した。実施例1と同様のカラムを作成し、このカラムに予め60°Cに加温した上記原液をSV30hr-1で通液した。カラム出口の金属イオンをプラズマ発光分光分析装置で分析したところ、充填体積当り450倍量まで、Ba2濃度が50μg/L以下であった。比較例2:ジャケット式ガラスカラム内径20mmφ、高さ500mmHにイミノジ酢酸型のキレート樹脂として三菱化学製ダイヤイオンCR11を高さ250mmHにカラム1mL当り0.74g充填して使用した以外は、実施例2と同様の操作を行った。カラム出口の金属イオンをプラズマ発光分光分析装置で分析したところ、通液直後からBa2濃度が50μg/L以上であった。